(57)【要約】【課題】  オーディオ機器内部の配線材、オーディオ機器間の信号伝送線、そしてオーディオ機器で用いられる抵抗、コンデンサ、インダクタンス他の部品のリード線などに従来から錫めっきワイヤが用いられているが、音質面ではさらに改良されることが要望されている。現在の電気用硬銅線または軟銅線などが用いられているが、いずれの方法でもコストアップ、硬質化、機械的外力で硬化するなどの欠点を有している。  本発明の課題は、無酸素銅線を素材とし、その表面が酸化による腐食や音質の劣化が少なく、鉛フリーであるオーディオ用ワイヤを、比較的安価に実現することを目的としている。【解決手段】  一般的に入手が容易で、使用時の熱や屈曲などによる特性の変化が少ない純度99.99%以上の無酸素銅線を素線として、その銅線に直接極薄い金めっきを施すことにより、音質を著しく向上させ、かつ、腐食やはんだ濡れ性も良好であるワイヤを開発した。【特許請求の範囲】
【請求項１】
無酸素銅ワイヤ表面に0.04μｍ乃至0.25μｍの金めっきを施したオーディオ用金めっきワイヤ
【請求項２】
無酸素銅の直径0.3ｍｍ乃至0.9ｍｍのワイヤを用いて、ワイヤ表面に0.04μｍ乃至0.25μｍの金めっきを施したオーディオ用金めっきワイヤ
【請求項３】
電解コンデンサやフィルムコンデンサの端子として、請求項1のワイヤを用いたことを特徴とするもの  
【請求項４】
電解コンデンサやフィルムコンデンサの端子として、請求項2のワイヤを用いたことを特徴とするもの  
【発明の詳細な説明】
【技術分野】
【０００１】
本発明は、オーディオ用ワイヤの高性能化に関するものである。
【背景技術】
【０００２】
オーディオ用ワイヤとは、オーディオ機器内部の配線材、オーディオ機器間の信号伝送線、そしてオーディオ機器で用いられる抵抗、コンデンサ、インダクタンス他の部品のリード線などを表す。
ここで、配線材とは、一般に、裸線、または樹脂被覆線で、トランス、抵抗、コンデンサなどの電子部品端子間の結合、プリント基板上のジャンパー線等として用いられるワイヤの事を言う。また信号伝送線とは、CDプレーヤとアンプ間、マイクロホンとミキサー間など各種オーディオ機器間のアナログまたはデジタルオーディオ信号の伝送に用いるワイヤのことを言う。この場合、線材が裸線で用いられる事はほとんど無く、多くの場合線材の外側に高分子樹脂や絹、綿などの天然繊維の絶縁物で被覆されている。
【０００３】
従来オーディオ用ワイヤにおいて、音質面を優先する場合は、電気用硬銅線または軟銅線が用いられる。また、強度が必要な場合には鋼心銅線、または銅被覆鋼線が用いられてきた。
【０００４】
電気用硬銅線または軟銅線の場合、銅の純度は99.97〜99.98%で、残りは不純物として極少量の金、銀、鉄、鉛、アンチモン、酸素などが含まれる。  
【０００５】
オーディオ機器において、音質を良くするために取られていた手段としては、電気銅を還元性雰囲気中または真空中で溶解し、銅の純度を上げ、酸素含有量を減らし、不純物濃度を下げることにより、電気伝導度を上げることや銅の結晶構造を大きくし結晶間の不純物の影響を減らす、および銅より電気伝導率の高い銀をワイヤとして用いるなどの方法がとられてきた。しかし、これらの方法は、電気銅に比べ、コストアップを伴うとともに、急激な機械的外力で局部的に硬化が発生しケーブルとして扱いにくくなることや銀表面が空中雰囲気で劣化しやすいなどの欠点を有している。
【０００６】
また、銅表面は空気中の酸素や硫化水素により酸化銅や硫化銅の皮膜が形成され、表面が変色するとともに、時間経過に伴って腐食していく。これらの皮膜は電気伝導度を低下させ、音質劣化の原因となる。銅表面の変質を避けるために、銅表面に錫、はんだ、銀などのめっきを施す方法が一般に用いられている。しかし、銀めっきは空気中で変色しやすく、特に硫黄を含む雰囲気では、茶褐色、青黒色に変色し、外観及び電気的特性が悪くなることが知られている。
【０００７】
また、錫やはんだを表面にめっきすると音質が悪くなり、特に、はんだは鉛を含むため、環境汚染物質として規制が厳しくなってきている。
【０００８】
また、音質を向上させるもう一つの方法として、電気伝導度が銅より高い銀ワイヤを使用することもあるが、銅に比べ高価になることと大気中で酸化、硫化することが問題点である。
【０００９】
次に、鋼心銅線は鋼材が磁性体であるために、線材を通過する交流信号が鋼材の磁性非直線性によるひずみを受けるため、高音質を要求される用途には向かないことが知られている。
【特許文献１】特願2001-233812
【特許文献２】特願平7-211163
【特許文献３】特願2002-279313
【特許文献４】特願2003-59963
【非特許文献１】「オーディオ用ケーブルの開発」  大野良次  、電気学会研究発表会論文                            ＧＩＤ−９１−１３
【非特許文献２】ステレオ  ２００４年４月号、pp68-72
【非特許文献３】「メッキ実務読本」  丸山清  日刊工業新聞社、1983、  ｐｐ107-112
【発明の開示】
【発明が解決しようとする課題】
【００１０】
本発明の課題は、無酸素銅線を素材とし、その表面が酸化による腐食や音質の劣化が少なく、鉛フリーであるオーディオ用ワイヤを、比較的安価に実現することである。
【課題を解決するための手段】
【００１１】
一般的に入手が容易で、使用時の熱や屈曲などによる特性の変化が少ない純度99.99%以上の無酸素銅線を素線として、その銅線に直接極薄い金めっきを施す。
【発明の効果】
【００１２】
金めっきにより表面が酸化しにくく、かつ、はんだ付け性が良い。また機械的接合部分の経時変化による音質の劣化も少ない。
【００１３】
銅線に金めっきしたワイヤは鉛を含んでおらず、環境を汚染しない。
【００１４】
また、純銀線、高純度無酸素銅線（LCOFC）や単結晶状無酸素銅線(PCOCC)にくらべ、取り扱いが容易であり、かつ、安価である。
【発明を実施するための最良の形態】
【００１５】
無酸素銅線表面に0.03μm乃至0.60μmの金めっきを施して試験した結果、コストと性能の
バランスから0.04μm乃至0.25μmの金めっきが最良と考えられる。
【実施例】
【００１６】
本ワイヤの製造工程は、線材として銅純度99.99％以上の無酸素銅線を用いる。ワイヤの線径は直径0.2ｍｍ乃至1.0ｍｍであり、その無酸素銅線をクリーナー160で脱脂し、その後、15％塩酸で処理して表面の酸化物を除去する。さらに、ワイヤを還元雰囲気で300℃の熱処理を施した後、金めっきを行い、めっき液を除去するために洗浄し、その後、乾燥して製品とする。
【００１７】
ワイヤ表面の金めっき厚と耐錆び性試験をＪＩＳＨ-8502の塩水噴霧試験で行った結果を表1に示す。また、従来音響用として使用されている直径0.6ｍｍの錫めっきワイヤをＪＩＳＨ-8502の塩水噴霧試験した結果では錆びが多量にでるが、金めっきすると0.03μｍ以上で耐錆び効果は充分あることが判明した。
【００１８】
【表１】
2006165433.tif 000002
【００１９】
はんだ濡れ性試験の測定条件ははんだ組成は2.5％Ａｇ、1.0％Ｂｉ、0.5％Ｃｕ、残りがＳｎよりなっており、はんだ浴温度は245℃、浸漬深さ2.0ｍｍ、浸漬スピード2.0ｍｍ/秒で行われた。その結果は、表2に示すように、従来音響用として使用されている直径0.6ｍｍのＳｎめっきワイヤのゼロクロスタイムが3.2秒であるのに対し、本発明の音響用ワイヤでは金めっき厚さが0.05μｍでは0.87秒、0.10μｍでは0.83秒、0.50μｍでは0.73秒と、はんだ濡れ性は良好である。また、はんだは鉛フリーはんだを使用しており、環境にもやさしいものとなっている。
【００２０】
【表２】
2006165433.tif 000003
【００２１】
音質は機械的測定が難しく、現在でも人の聴覚に頼っている。本発明においてもめっき量と音質の関係は人の判定によっているが、本発明のワイヤに関しては、ワイヤ径0.3ｍｍ乃至0.9ｍｍのワイヤで試験した結果、めっき厚さが0.25μｍ以下の音質はきわめて良好である。しかし、0.25μｍ以上では音質変化がほとんど無い事が判明した。これらから、金メッキ厚は0.04μｍ乃至0.25μｍで十分であると判断した。
【産業上の利用可能性】
【００２２】
本発明は、真空管アンプ内の器内配線として、また電解コンデンサやフィルムコンデンサのリード線として用いることができる。  
その長所としては、はんだ付が容易であり、表面の酸化が少なく、接触部分の経年変化が少なく、音質劣化が少ない、そして鉛フリー化に対応していることが上げられる。